(57)【要約】【課題】転写ローラの導電性軸芯の周囲にイオン導電材を巻装し、転写バイアス電流を転写ニップに流す転写装置において、転写ムラや像担持体へのダメージを防止する。【解決手段】感光体１上に形成されたトナー像を記録体上に転写する転写ローラ２であって、導電性軸芯の周囲にイオン導電材を巻装したものと、転写ローラ２の表面に接触させ、転写中において、転写ローラ軸芯を経由して転写ニップに転写バイアス電流を流す転写電流付与手段（給電ローラ）３とを備える転写装置において、転写されるべきトナーは、少なくともバインダ樹脂からなるトナー粒子中に磁性粒子を内包する磁性トナーであって、磁性粒子は、その平均粒子径が０．０１〜０．５０μｍであり、その粒子形状が、８個の三角形で囲まれた凸多面体である八面体を基本とし八面体の各頂点および稜線が曲面状であり、その投影像の外周部に直線とみなせる部分を有する磁性粒子を含む。【選択図】図４
2007256860.tif 000002
【特許請求の範囲】
【請求項１】
感光体上に形成された静電潜像をトナーで現像したトナー像を記録体上に転写する転写ローラであって、
導電性軸芯の周囲にイオン導電材を巻装した転写ローラと、
前記転写ローラの表面に接触させ前記転写中において前記転写ローラ軸芯を経由して転写ニップに転写バイアス電流を流す転写電流付与手段とを備える転写装置において、
当該トナーは、バインダ樹脂中に磁性粒子を分散させるトナーであり、
前記磁性粒子は、８個の三角形で囲まれた凸多面体である八面体を基本とし八面体の各頂点および稜線が曲面状であり、その投影像の外周部に直線とみなせる部分を有することを特徴とする転写装置。
【請求項２】
前記磁性粒子が、Ｆｅに対して０．１〜１０原子％の、Ｍｎ、Ｚｎ、Ｎｉ、Ｃｕ、Ａｌ、Ｔｉ、およびＳｉから選ばれる少なくとも１種の元素を含むマグネタイトからなる請求項１記載の転写装置。
【請求項３】
前記磁性粒子は、その平均粒子径が０．０１〜０．５０μｍであることを特徴とする請求項１記載の転写装置。
【請求項４】
前記バインダ樹脂中に、前記磁性粒子を３５〜６０質量％分散させることを特徴とする請求項１記載の転写装置。
【請求項５】
静電潜像を形成する感光体と、
前記静電潜像をトナーで現像する現像手段と、
当該トナー像を記録体に転写する請求項１記載の転写装置と、
前記トナー像を前記記録体上に定着する定着手段とを備える画像形成装置。
【発明の詳細な説明】
【技術分野】
【０００１】
本発明は、イオン導電材を巻装した転写ローラを有する電子写真転写装置及びこれを使用する画像形成装置に関し、特に、転写中にその転写ローラにバイアス電圧を印加し転写ローラ軸芯を経由して転写ニップに転写バイアス電流を流す転写装置と組み合わせて、八面体の頂点及び稜線を丸めた丸八角形磁性粒子を含有するトナーを使用する転写装置、及びこれを使用する画像記録装置に関する。
【背景技術】
【０００２】
電子写真方式で感光体ドラム上に形成されたトナー画像を用紙などの転写材に転写する手段としては、従来、コロトロンあるいはスコロトロンのチャージャを用いたものがあるが、近年、オゾン発生量の抑制、転写材の搬送安定性、転写高圧トランスの低出力化等の観点から、転写ローラが多く用いられるようになっている。
【０００３】
この転写ローラは、環境安定性に優れたカーボンや金属酸化物をＥＰＤＭ（エチレンプロピレンゴム）、ウレタン、クロロプレンゴム、ニトリルゴム等に分散させたり、エピクロルヒドリンゴムやニトリルゴムとエピクロルヒドリンゴムをブレンドしたもの、イオン導電性のものにカーボン導電性を付与し、環境変動を抑えたハイブリッドタイプなどがよく用いられている。
【０００４】
しかし、感光体（像担持体）としてアモルファスシリコン（ａ−Ｓｉ）を用いた場合、転写に必要な電流は、ＯＰＣなどに比較して１０倍程度必要となり、転写ローラ中のカーボンや金属酸化物の分散ムラが有ると、そこに生じた導電路への電荷集中により、転写ムラが起こったり、アモルファスシリコンのＳｉ−Ｃ層が破壊されて画像上に黒点が発生するという問題がある。
【０００５】
こういったことに対処するため、例えば特許文献１ないし特許文献３には、転写ローラの電荷供給作用の制御を容易にしてトナー像の保持を確実にし、トナー飛び散り等を防止したり（特許文献１）、環境条件や転写材の違いに拘わらず安定した転写性を得たり（特許文献２）、転写ローラに転写電荷が充分充電されずに転写動作を行うのを防ぐため（特許文献３）、転写ローラの少なくとも表層に誘電体層を設け、該誘電体層表面にローラ状の帯電部材を接触させて転写ローラ上に転写電荷を供給し、この転写電荷によって感光体ドラムの像担持体上のトナー画像を用紙などの転写部材に転写させる技術が開示されている。
【特許文献１】特開平６−１３８７８４号公報
【特許文献２】特開平９−３４２７８号公報
【特許文献３】特開平９−８０９３７号公報
【発明の開示】
【発明が解決しようとする課題】
【０００６】
しかし、これらの特許文献に開示された技術では、誘電体層の転写電荷蓄積にムラが生じやすく、画像形成時に転写手段に印加する電圧を決定する制御動作や転写部材の抵抗値を検知する制御を行ったり（特許文献１）、環境条件や転写材の種類に応じて誘電体層裏面を接地したり（特許文献２）、転写ローラへの転写電荷充電が充分おこなわれるよう転写動作前に充電操作を行うようにする（特許文献３）など、複雑な制御が必要である。
【０００７】
また、画像形成を行わない用紙と用紙との間でのカブリ成分による転写ローラへの汚染が問題となっていた。
【０００８】
また、従来のトナーでは、転写ローラへ印加する給電ローラへのトナーによる汚染がひどく、フィルミングを発生させてしまい、そのため、給電ムラを生じ、結果として転写ムラを発生させ画像欠陥を招いていた。さらには、給電ローラを傷つけてしまい、そのため、給電ムラを生じ、結果として画像欠陥を招いていた。
【０００９】
そこで、本発明の課題は、転写ムラや像担持体へのダメージを防止した転写装置及びこれを使用する画像形成装置を提供することである。
【課題を解決するための手段】
【００１０】
上述した課題を解決するため、本発明では、第１に、感光体上に形成されたトナー像を記録体上に転写する転写ローラであって、導電性軸芯の周囲にイオン導電材を巻装したものと、転写ローラの表面に接触させ、転写工程中において、転写ローラ軸芯を経由して転写ニップに転写バイアス電流を流す転写電流付与手段とを備える転写装置において、当該トナーは、少なくともバインダ樹脂からなるトナー粒子中に磁性粒子を内包する磁性トナーであって、磁性粒子は、その粒子形状が、８個の三角形で囲まれた凸多面体である八面体を基本とし八面体の各頂点および稜線が曲面状であり、その投影像の外周部に直線とみなせる部分を有する磁性粒子を含む。
【００１１】
本発明では、第２に、磁性粒子が、Ｆｅに対して０．１〜１０原子％の、Ｍｎ、Ｚｎ、Ｎｉ、Ｃｕ、Ａｌ、Ｔｉ、およびＳｉから選ばれる少なくとも１種の元素を含むマグネタイトからなる。
【００１２】
本発明では、第３に、磁性粒子は、その平均粒子径が０．０１〜０．５０μｍである。
【００１３】
本発明では、第４に、トナーは、磁性粒子を３５〜６０質量％内包する。
【００１４】
第５に、本発明の画像形成装置は、静電潜像を形成する感光体と、静電潜像をトナーで現像する現像手段と、当該トナー像を記録体に転写する上述の転写装置と、トナー像を記録体上に定着する定着手段とを備える。
【００１５】
本発明によれば、第１に、転写バイアス印加手段を有する転写装置により、所定の磁性トナーによるトナー像を用紙などの記録体上に転写すれば、転写ローラへの転写ムラや感光体のダメージを防止することが出来る。
【００１６】
本発明によれば、第２に、所定組成のマグネタイトを生成する化学反応の制御により、丸八面体磁性粒子を容易に得ることが出来る。
【００１７】
本発明によれば、第３に、所定の平均粒子径の磁性粒子をバインダ樹脂に分散させることにより、トナーからの磁性粒子の脱落を防止し、転写ローラや給電ローラ（転写電流付与手段）の汚染を防止することができる。
【００１８】
本発明によれば、第４に、所定量の磁性粒子をバインダ樹脂中に分散させることにより、トナー帯電量が制御され給電ローラの汚染が低減される。
【００１９】
本発明によれば、第５に、転写ムラや感光体へのダメージを防止し、高品質の画像を与える画像形成装置が提供される。
【００２０】
このように、上述した転写装置に好適なトナーについて検討した結果、８個の三角形で囲まれた凸多面体である八面体を基本とし、かつ八面体の各頂点および稜線が曲面状である粒子形状を有する磁性粒子を使用することとした。上記の粒子形状を有する磁性粒子は、頂点と稜線がいずれも曲面状とされ、尖った頂点や稜線を有しないことから、多面体の頂点や稜線を小さな平面で面取りした磁性粒子に比べて、磁性トナーに内包させた際に、給電ローラ（転写電流付与手段）へのキズの発生を起こしにくくすることができる。ただし、上記の粒子形状であっても、曲面状とした頂点および稜線の曲率半径が大きすぎる場合には、給電ローラを研磨し常に最適な表面状態を維持する効果が得られない。そこで、発明者は、例えば、透過型電子顕微鏡を用いて撮影した磁性粒子の投影像から、曲面状とした頂点および稜線の曲率半径の範囲を規定する。具体的には、曲面状とした頂点や稜線の曲率半径が大きすぎて、隣り合う頂点や稜線の曲面が繋がってしまい、投影像の外周部に直線とみなせる部分を有しない、球状に近い磁性粒子は、球状のものと同様に、給電ローラを研磨し、フィルミングを防止する効果が得られないのに対し、八面体の各頂点および稜線が曲面状であると共に、その投影像の外周部に直線とみなせる部分を有する磁性粒子は、隣り合う面が交差する稜線や頂点が曲面で構成されているものの、その曲面の曲率半径が、同等の粒径を有する球状の磁性粒子の曲率半径に比べて小さいため、当該磁性粒子を磁性トナーに内包させた際に、頂点や稜線を曲面状としない磁性粒子を用いる場合に比べて給電ローラを適度に研磨しながら、なおかつ、給電ローラのフィルミングを防止できる。
【００２１】
また、磁性粒子としては、磁性トナーに良好な磁気特性を付与することを考慮すると、Ｆｅに対して０．１〜１０原子％の、Ｍｎ、Ｚｎ、Ｎｉ、Ｃｕ、Ａｌ、Ｔｉ、およびＳｉから選ばれる少なくとも１種の元素を含むマグネタイト（四三酸化鉄）からなるものを用いることが好ましい。
【００２２】
また、平均粒子径が０．０１μｍ未満である磁性粒子は、給電ローラに対する研磨性が弱く、フィルミングを発生させてしまうという問題がある一方、平均粒子径が０．５０μｍを超える磁性粒子は、逆に、研磨性が強くなりすぎてしまう為、給電ローラへのキズを発生させてしまうという問題がある。そのため、磁性粒子の平均粒子径は、０．０１〜０．５０μｍである必要がある。また、効果のバランスを考慮すると、磁性粒子の平均粒子径は、上記の範囲内でも特に、０．０５〜０．３５μｍであるのが好ましい。
【００２３】
磁性粉の、トナー粒子中に占める割合は、３５〜６０質量％であるのが好ましく、３５〜５５質量％であるのがさらに好ましい。磁性粉の割合がこの範囲未満では、現像剤担持体に内蔵した固定磁石の磁力によって、当該現像剤担持体の表面に磁性トナーの薄層を保持する効果が低下するため、特に画像形成を繰り返した際に地カブリが発生するおそれがある。また、配合割合がこの範囲を超える場合には、逆に、現像剤担持体の表面に磁性トナーの薄層を保持する効果が強くなり過ぎるため、画像濃度が低下するおそれがある。また、相対的にバインダ樹脂の割合が低下するため、磁性トナーの、紙等の被印刷物の表面への定着性が低下したり、耐久性が低下したりするおそれもある。
【００２４】
なお、転写ローラは用紙などとの接触による摩擦等により、付着物が定期的に削り取られ、常に最適の状態を保持することが可能である。しかし、給電ローラはそのような研磨媒体がないため、耐久試験を行うに従い、徐々に付着物が堆積し、汚染される。その結果、給電ローラからのバイアス供給が不安定となり、転写ムラを起こし、画像欠陥を引き起こす。つまり、給電ローラは転写ローラよりも付着、汚染物に対し、不利となる。すなわり、給電ローラを常に最適な状態に保つことが必要とされるのであり、そのため、適度な研磨性を有する丸８面体磁性粒子を含有するトナーを使用する。
【発明の効果】
【００２５】
本発明によれば、転写ムラや像担持体へのダメージを防止した転写装置及びこれを使用する画像形成装置が提供される。
【発明を実施するための最良の形態】
【００２６】
以下、図面を参照して本発明の実施の形態について説明する。但し、本実施形態に記載されている構成部品の寸法、材質、形状、その相対的配置等に特定的な記載があっても、本発明をそれに限定する趣旨ではない。
【００２７】
本発明では、丸八面体磁性分を含有するトナーを、イオン導電材で被覆した転写ローラに好適に組み合わせる。そこで、転写装置、画像形成装置、トナーの順に説明する。
【００２８】
［転写装置］  図１に示す転写装置においては、電子写真方式により形成されたトナー画像を担持する感光層がアモルファスシリコン感光体である感光体（像担持体）ドラム１に、導電性軸芯の周囲にエピクロルヒドリンゴムなどのイオン導電材を単層のソリッドまたは発泡弾性体として巻装した転写ローラ２を圧接して転写ニップを形成し、その転写ニップと転写ローラ２の中心に対して逆側に、ＳＵＳなどの導電材を用いた転写電流付与手段としての給電ローラ（転写電流付与手段）３を圧接して転写バイアス電源４を接続する。
【００２９】
なお、イオン導電材としては、金属錯体（例えば過塩素酸リチウム）や、１エチル−３メチル−イミタゾリウム−ビス（トリフルオロメチルスルフォニル）イミドなどをＮＢＲ等に添加したものやしたエピクロルヒドリンゴムなどを用いることができ、イオン導電材を挟んだ＋と−の電極の間に電圧を印加すると、印加された電圧により形成された電界によって＋イオンと−イオンが給電ローラ３内を移動し電流が流れる。
【００３０】
そのため、このようなイオン導電材を用いて転写ローラ２を構成すると、従来のカーボンや金属酸化物を用いて導電性を付与した転写ローラと異なり、イオンは分散ムラを生ぜずに電荷集中が起こりにくいから、感光体ドラム１にダメージを与えて黒点が発生するなどの不具合は生じない。
【００３１】
なお、従来用いられていたカーボンや金属酸化物をＥＰＤＭ等に分散させた電子導電タイブの転写ローラでは、したようなカーボンや金属酸化物の分散ムラに起因する導電路への電荷集中による転写ムラや感光体（像担持体）ドラム１へのダメージの他に、転写ローラ２に給電ローラ３を圧接した場合、転写ローラ２中のカーボンや金属酸化物による通電路が切断され、抵抗が増してしまうという現象が生じる。
【００３２】
しかし、このイオン導電材を用いた転写ローラ２であっても、転写バイアス電源４を転写ローラ２の軸芯に接続して電流を印加した場合、転写電流が転写ローラ２の軸芯から、感光体（像担持体）ドラム１と転写ローラ２とが接して転写材（記録媒体）を挟む転写ニップの方向に流れているとすると、イオン導電材の中のイオンは転写ニップで常時転写ローラ２の外周方向に流れて分極し、時間と共に、抵抗値が増えてしまう。
【００３３】
そのため、イオン導電材を巻装した転写ローラ２を感光体ドラム１に圧接して転写ニップを形成すると共に、その転写ニップとは逆側に、ＳＵＳなどの導電材を用いて転写バイアス電源４を接続した給電ローラ３を圧接して給電することで、この分極を防ぐ。
【００３４】
この分極を防ぐメカニズムを図２に基づいて説明すると、図２（Ａ）において、転写ローラ２における感光体ドラム１と接触してニップを形成している特定部位には、矢印２４に示したように給電ローラ３から転写ローラ２における軸芯２１を経由して転写電流が流れるとする。この給電ローラ３から転写ローラ２の軸芯２１を経由して感光体（像担持体）ドラム１とのニップ部に流れる電流は、常時この方向に流れるが、転写ローラ２が回転すると、図２（Ａ）の矢印２４を描いた特定部位は、９０度回転した図２（Ｂ）では矢印２４が図上右方向を向き、さらに９０度回転した図２（Ｃ）では矢印２４は、図２（Ａ）の場合とは全く逆方向の給電ローラ３側を向く。すなわち、図２（Ａ）で矢印２４の方向に電流が流れていた転写ローラ２の特定部位は、図２（Ｃ）では全く逆方向の２６で示した電流が流れることになり、転写ローラ２におけるイオン導電材にかかる電界は、転写ローラ２の半回転毎に逆方向になる。
【００３５】
そのため、転写バイアス電源４を転写ローラ２の軸芯２１に接続した時と異なり、イオン導電材の中のイオンから見ると半周毎に電界の方向が反転するようになり、例えば図１に示したように、感光体（像担持体）ドラム１を接地して給電ローラ３に−を印加すると、図２（Ａ）における矢印２４で示した部位では、−イオンが、転写ローラ２における軸芯２１から感光体（像担持体）ドラム１までは感光体（像担持体）ドラム１側へ、転写ローラ２における給電ローラ３から軸芯２１までは軸芯２１側に集まり、半周した図２（Ｃ）においては、図２（Ａ）で感光体（像担持体）ドラム１側へ集まったイオンが軸芯２１側へ、軸芯２１側に集まったイオンが感光体（像担持体）ドラム１側に集まってくる。
【００３６】
従って、転写ローラ２を構成するイオン導電材中のイオンは半周毎に転写ローラ２における外周部と軸芯２１側に交互に移動し、分極が起こることがない。
【００３７】
なお以上の説明では、給電ローラ３を転写ローラ２における感光体ドラム１とは反対側に位置させ、感光体（像担持体）ドラム１と転写ローラ２と給電ローラ３におけるそれぞれの中心が略直線上に配置された場合を例に説明してきたが、本発明の転写装置は、給電ローラ３から供給した電流が転写ローラ２における軸芯２１を経由して転写ニップに流れればよく、そのためには、給電ローラ３が図３に示したような位置に配置されても同様な効果を得ることができる。
【００３８】
この図３に示した給電ローラ３の位置は、ｒを転写ローラ２の半径、ｒ０を転写ローラ軸芯２１の半径、Ｌを転写電流付与手段としての給電ローラ３が転写ローラ２と接している位置から、感光体（像担持体）ドラム１と転写ローラ２とが接している転写ニップまでの直線距離としたとき、給電ローラ３を、式（１）を満足する位置に配置する。
Ｌ≧２（ｒ−ｒ０）  ・・・（１）
【００３９】
すなわち、転写ローラ２の軸芯２１は導電性であるから、転写ローラ２を構成するイオン導電材が全体的に均質な体積抵抗を有していると仮定すれば、給電ローラ３から転写ローラ２に給電した転写電流は、より抵抗値の低い経路を通って転写ニップに達する。そのため給電ローラ３を式（１）で示したように、給電ローラ３が転写ローラ２と接している位置から感光体（像担持体）ドラム１と転写ローラ２とが接している転写ニップまでの直線距離Ｌを、給電ローラ３と転写ローラ２が接している位置から軸芯２１までの距離、すなわち（ｒ−ｒ０）を２倍した距離より大きくなるような位置とすると、転写電流が給電ローラ３から軸芯２１を経由して転写ニップに達することとなり、した、分極を防ぐために充分な電界の反転効果が得られる。例えばｒは１０ｍｍ、ｒ０は３ｍｍ、Ｌは２０ｍｍであり、感光体１の中心と転写ローラ２の中心を結ぶ線と給電ローラ３の中心と転写ローラ２の中心を結ぶ線のなす角度が略９０度（Ｌが約１４ｍｍである）〜１８０度で上記式(１)が成立する。（抵抗値の最も低くなる経路を電流が流れるため）
【００４０】
なお、この給電ローラ３の設置位置は、以上説明してきたＬとｒ、ｒ０との距離的な関係だけでなく、転写ローラ２を構成するイオン導電材における、（ｒ−ｒ０）間の体積抵抗、すなわち給電ローラ３から軸芯２１までの体積抵抗Ｒｖと軸芯２１から転写ニップまでの体積抵抗Ｒｖとを加えた値と、転写ローラ２における給電ローラ３と接触する位置から転写ニップまでの表面抵抗値Ｒｓとの関係として規定しても良い。これは、転写ローラ２における表面抵抗値Ｒｓが、給電ローラ３から軸芯２１を経由して転写ニップに至るまでの体積抵抗２Ｒｖより大きい式（２）を満足する位置であってもよい。
Ｒｓ＞２Ｒｖ  ・・・・・・（２）
これによっても、転写電流が給電ローラ３から軸芯２１を経由して転写ニップに達することとなり、したがって、分極を防ぐために充分な電界の反転効果が得られることになる。なお、転写ローラ２をイオン導電材で構成した場合、表面抵抗値Ｒｓは、例えば、１×１０９Ω、体積抵抗Ｒｖは１×１０７Ω程度になる。
【００４１】
すなわち本実施形態の転写装置によれば、簡単な構成で、しかも複雑な制御を要さずに転写ムラや像担持体へのダメージを防止し、さらに、イオンの偏り（分極）に起因する、抵抗値の上昇による転写ローラ耐久性の悪化を防止して、常に安定した転写性能を発揮できる転写装置を提供することができる。
【００４２】
［画像形成装置］  図４は、本実施形態の画像形成装置であり、転写装置は上述したとおりのものである。この画像形成装置は、静電潜像を形成する感光体ドラム１と、帯電ローラ２６と、帯電ローラクリーニングローラ２７と、画像を前記感光体上に露光する図示しない露光手段と、前記露光により形成された静電潜像をトナーで現像する現像手段５と、当該トナー像を記録体に転写する転写ローラ２と、転写電流付与手段３と、バイアス電源４、前記記録体上の前記トナー像を前記記録体上に定着する定着手段（加熱ローラ６１、加圧ローラ６２）と、クリーニング手段７と、除電手段８とを備える。
【００４３】
感光体ドラム１表面の潜像保持体としては、有機または無機の、従来公知の種々の感光体が使用できる。このうち、無機の感光体としては、例えば、導電性基体上に、セレン、セレン−テルル、セレン−ヒ素、硫化カドミウム等の無機光導電材料の薄膜からなる感光層を形成したもの等が挙げられる。また、有機の感光体としては、導電性基体上に、単層型または積層型の、有機の感光層を形成したものが挙げられ、このうち単層型の感光層としては、電荷発生剤、電荷輸送剤等をバインダ樹脂中に分散させたものが挙げられる。また、積層型の感光層としては、電荷発生剤からなる電荷発生層と、電荷輸送剤をバインダ樹脂中に分散させた電荷輸送層とをこの順に、または逆の順に積層したもの等が挙げられる。
【００４４】
潜像保持体としての感光体の表面に静電潜像を保持させるためには、弾性体で被覆した帯電ローラ２６に直流電圧、又は、直流重畳交流電圧を印加して、感光体ドラム１を所定極性に帯電させる。クリーニングローラ２７は、クリーニング手段７をすり抜けた残留トナーや紙粉などが帯電ローラに付着するのを防止するものであり、ブラシローラが好適である。ただし、帯電ローラ２６に限らず、コロトロン・スコロトロンを用いてもよい。
【００４５】
一様帯電後、感光体ドラム１の感光体上に、図示しない露光手段により、反射原稿を結像するか、画像信号で変調され感光体ドラム１軸方向に走査されたレーザ光を結像するなどして、静電潜像が形成される。
【００４６】
現像手段５では、磁性１成分ジャンピング現像方法により、静電潜像を保持する感光体ドラム１と、磁性トナーの薄層が形成される現像剤担持体とを、薄層と潜像保持体とが接触しないように間隙を保持して対峙させた状態で、薄層から、磁性トナーを潜像保持体の表面に飛翔させて、静電潜像をトナー像に顕像化する。
【００４７】
その後、形成したトナー像を紙等の被印刷物の表面に転写手段２及び３により転写し、定着手段６１及び６２により定着して画像形成する。定着手段の加熱ローラ６１は、例えば、アルミにニウム円筒の外周にシリコーンゴムなどを被覆したものであり、円筒内部には、抵抗加熱体や石英ランプなどの熱源を有する。また、加圧ローラ６２は、例えば、アルミにニウム円筒の外周にシリコーンゴムなどを被覆したものである。
【００４８】
感光体の表面に残留した磁性トナーをクリーニング除去するためのクリーニング手段７としては、感光体の表面に圧接させた弾性ブレードを用いるのが好ましい。また、弾性ブレードとしては、ゴムや軟質の樹脂等からなる、従来公知の種々の弾性ブレードを採用することができる。具体的には、例えばシリコーンゴム、フッ素ゴム、ウレタンゴム、ウレタン樹脂等からなる弾性ブレードが挙げられる。弾性ブレードは、トナーを良好にクリーニング除去すると共に、感光体の表面に圧接痕等を生じないことを考慮すると、１０〜５０ｇ／ｃｍの線圧で圧接させるのが好ましい。
【００４９】
除電ランプ８は、白色光源などであり、画像形成後の残留電位を除去し、次の画像形成に備える。
【００５０】
［トナー中の磁性粒子］  図５は、トナー中の磁性粒子の概念図であり、８面体の稜線及び頂点を丸めた丸８面体であり、電荷の放出点となる尖った頂点や稜線が存在しないことが特徴である。しかし、頂点と稜線が曲面状であるといっても、その曲率半径が大きすぎて、隣り合う頂点や稜線の曲面が繋がってしまって、投影像の外周部に直線とみなせる部分を有しないような球形に近いものではなく、図６に示すように、投影像の外周には直線とみなせる部分が残っており、八面体としての特徴を残していることも特徴である。
【００５１】
［磁性粒子の形状］  磁性粒子は、平均粒子径が０．０１〜０．５０μｍである必要がある。平均粒子径が０．０１μｍ未満である磁性粒子は、給電ローラに対する研磨性が弱く、フィルミングを発生させてしまうという問題がある。一方、平均粒子径が０．５０μｍを超える磁性粒子は、逆に、研磨性が強くなりすぎてしまう為、給電ローラへのキズを発生させてしまうという問題がある。なお、効果のバランスを考慮すると、磁性粒子の平均粒子径は、上記の範囲内でも特に、０．０５〜０．３５μｍであるのが好ましく、０．１５〜０．３０μｍであるのがさらに好ましい。磁性粒子の平均粒子径は、透過型電子顕微鏡によって撮影した写真（倍率１万倍）を４倍に拡大して、写真に写された３００個の磁性粒子について測定したマーチン径（円相当径）の平均値である。
【００５２】
［磁性粒子の材料］  磁性粒子の材料の一例としては、鉄、コバルト、ニッケル等の強磁性を示す金属やその合金、またはこれらの元素を含む化合物、あるいは、強磁性元素を含まないが適当な熱処理を施すことによって強磁性を示すようになる合金、もしくは二酸化クロム等からなるものを挙げることができ、中でもフェライト、マグネタイトからなる磁性粒子が好ましい。特に、磁性トナーに良好な磁気特性を付与することを考慮すると、磁性粒子としては、Ｆｅに対して０．１〜１０原子％の、Ｍｎ、Ｚｎ、Ｎｉ、Ｃｕ、Ａｌ、Ｔｉ、およびＳｉから選ばれる少なくとも１種の元素を含むマグネタイトによって形成した磁性粒子を用いるのが好ましい。
【００５３】
［磁性粒子の製造方法の一例］  例えば、１．５ｍｏｌ／リットルのＦｅ2+を含む硫酸第一鉄塩水溶液２６．７リットルを、あらかじめ反応容器中に準備した３．４Ｎの水酸化ナトリウム水溶液２５．９リットル（Ｆｅ2+に対し１．１０当量に相当する）に加え、９０℃に加熱して、ｐＨを１０．５に維持しながら、水酸化第一鉄コロイドを含む第一鉄塩懸濁液を生成する。次に、上記懸濁液の液温を９０℃に維持しながら、毎分１００リットルの空気を８０分間に亘って吹き込んで、第一鉄塩の酸化反応率が６０％になるまで酸化反応させる。次に、上懸濁液に、そのｐＨが６．５になるように、硫酸水溶液を添加した後、液温を９０℃に維持しながら、毎分１００リットルの空気を５０分間に亘って吹き込んで、懸濁液中にマグネタイト粒子を生成させる。次に、上記マグネタイト粒子を含む懸濁液に、そのｐＨが１０．５になるように、水酸化ナトリウム水溶液を添加した後、液温を９０℃に維持しながら、毎分１００リットルの空気を２０分間に亘って吹き込んだ後、生成したマグネタイト粒子を常法により水洗し、濾別し、乾燥したのち、マグネタイト粒子の凝集物を粉砕する。そうすると、粒子形状が、八面体を基本とし、その頂点および稜線が曲面状であるマグネタイト粒子からなる磁性粒子が合成される。
【００５４】
また、上記の合成反応を行う際に、水酸化アルカリ水溶液、もしくは水酸化第一鉄コロイドを含む第一鉄塩反応水溶液に、水可溶性ケイ酸塩等の、水溶性の各種金属化合物を、各々の金属に換算して、Ｆｅに対して０．１〜１０原子％の割合で加えると共に、第１段階の反応において、酸素含有ガスの通気を開始する際の、液のｐＨを８．０〜９．５に調整すると、合成される磁性粒子は、上で述べた、Ｆｅに対して、上記所定の割合でＭｎ、Ｚｎ、Ｎｉ、Ｃｕ、Ａｌ、Ｔｉ、およびＳｉから選ばれる少なくとも１種の元素を含むマグネタイトからなるものとなる。
【００５５】
［磁性粒子とトナーとの関係］
【００５６】
磁性粒子の、トナー粒子中に占める割合は、３５〜６０質量％であるのが好ましく、３５〜５５質量％であるのがさらに好ましい。磁性粒子の割合がこの範囲未満では、現像剤担持体に内蔵した固定磁石の磁力によって、当該現像剤担持体の表面に磁性トナーの薄層を保持する効果が低下するため、特に画像形成を繰り返した際に地カブリが発生するおそれがある。また、配合割合がこの範囲を超える場合には、逆に、現像剤担持体の表面に磁性トナーの薄層を保持する効果が強くなり過ぎるため、画像濃度が低下するおそれがある。また、相対的にバインダ樹脂の割合が低下するため、磁性トナーの、紙等の被印刷物の表面への定着性が低下したり、耐久性が低下したりするおそれもある。
【００５７】
磁性粒子は、バインダ樹脂中に良好に分散させることを考慮すると、チタン系カップリング剤、シラン系カップリング剤、アルミニウム系カップリング剤、各種脂肪酸などの表面処理剤で表面処理を施してもよい。このうち、シラン系カップリング剤が好ましく、その具体的化合物としては、例えばヘキサメチルジシラザンなどである。
【００５８】
［トナー中のバインダ樹脂］  バインダ樹脂としては、例えばポリスチレン系樹脂、アクリル系樹脂、ポリエチレン系樹脂、ポリプロピレン系樹脂、ポリ塩化ビニル系樹脂、ポリエステル系樹脂、ポリアミド系樹脂、ポリウレタン系樹脂、ポリビニルアルコール系樹脂、ビニルエーテル系樹脂、Ｎ−ビニル系樹脂、スチレン−ブタジエン系樹脂等が挙げられ、特にポリスチレン系樹脂、ポリエステル系樹脂が好ましい。
【００５９】
通常の画像形成装置において用いる熱定着手段によって、紙等の被印刷物の表面に良好に定着させることを考慮すると、バインダ樹脂の軟化点は、８０〜１５０℃であるのが好ましく、９０〜１４０℃であるのがさらに好ましい。
【００６０】
バインダ樹脂は、その一部が架橋構造を有しているのが好ましい。一部に架橋構造を導入することによって、定着性を低下させることなく、磁性トナーの保存安定性や形態保持性、耐久性等を向上させることができる。バインダ樹脂の一部を架橋構造とするためには、架橋剤を添加して樹脂を架橋させたり、熱硬化性樹脂を配合したりすればよい。熱硬化性樹脂としては、例えばビスフェノールＡ型エポキシ樹脂などが挙げられる。
【００６１】
バインダ樹脂のガラス転移温度Ｔｇは、５０〜６５℃であるのが好ましく、５０〜６０℃であるのがさらに好ましい。ガラス転移温度がこの範囲未満では、トナー粒子同士が融着しやすくなって保存安定性が低下するおそれがある。また、樹脂の強度が低いため、潜像保持体の表面に付着して離れなくなる、トナー付着を生じるおそれもある。また、逆にガラス転移温度がこの範囲を超える場合には、紙等の被印刷物の表面への定着性が低下するおそれがある。なお、バインダ樹脂のガラス転移温度は、例えば示差走査熱量計（ＤＳＣ）を用いて測定した吸熱曲線における、比熱の変化点から求めることができる。具体的には、例えば、セイコーインスツルメンツ社製の示差走査熱量計ＤＳＣ−６２００を用い、測定試料１０ｍｇをアルミパン中に入れると共に、リファレンスとして空のアルミパンを用い、測定温度範囲２５〜２００℃、昇温速度１０℃／分で、常温、常圧下で測定を行って、得られた吸熱曲線における比熱の変化点から、バインダ樹脂のガラス転移温度を求めることができる。
【００６２】
磁性トナーには、例えば着色剤、電荷制御剤、ワックス等の、従来公知の種々の添加剤を含有させることもできる。このうち着色剤としては、色調を調整するためにカーボンブラック等の顔料や、アシッドバイオレット等の染料が挙げられる。着色剤の、トナー粒子中に占める割合は、０．５〜５質量％程度であるのが好ましい。
【００６３】
［電荷制御剤］  電荷制御剤は、磁性トナーの帯電レベルや帯電立ち上がり特性（短時間で、一定の電荷レベルに帯電するかの指標）を向上させると共に、耐久性や安定性を向上させるために配合される。電荷制御剤には、正帯電性のものと負帯電性のものとがあり、磁性トナーの帯電極性に合わせて、そのいずれか一方が配合される。正帯電性の電荷制御剤としては、例えばピリダジンなどが上げられる。また、負帯電性の電荷制御剤としては、例えば、有機金属錯体やキレート化合物が有効であり、中でもアセチルアセトン金属錯体、サリチル酸系金属錯体または塩が好ましい。
【００６４】
電荷制御剤の、トナー粒子中に占める割合は、０．５〜１５質量％であるのが好ましく、０．５〜８．０質量％であるのがさらに好ましく、０．５〜７．０質量％であるのが特に好ましい。電荷制御剤の割合がこの範囲未満では、磁性トナーに安定した帯電特性を付与することが困難となり、画像濃度が低くなったり、耐久性が低下したりするおそれがある。逆に、上記の範囲を超える場合には、磁性トナーの耐環境性、特に高温高湿下での帯電不良、画像不良を生じやすい。また、バインダ樹脂に対する分散不良が起こりやすいことから、地カブリの原因となったり、分散されずに凝集した電荷制御剤が感光体を汚染したりするおそれもある。
【００６５】
［ワックス］  ワックスは、磁性トナーの、紙等の被印刷物の表面への定着性を向上させたり、定着時の磁性トナーが、画像形成装置の定着ローラ等に付着するオフセットを防止して、耐オフセット性を向上させたり、定着ローラ等に付着した磁性トナーが、被印刷物の表面に再付着して画像を汚す、像スミアリングを防止したりするために配合される。
ワックスとしては、例えばポリエチレンワックス、ポリプロピレンワックス等のオレフイン系ワックス類などが挙げられる。
【００６６】
ワックスの、トナー粒子中に占める割合は、１〜５質量％であるのが好ましい。ワックスの割合がこの範囲未満では、磁性トナーの対オフセット性を向上させたり、像スミアリングを防止したりする効果が不十分になるおそれがあり、逆にこの範囲を超える場合には、トナー同士が融着しやすくなって、保存安定性が低下するおそれがある。
【００６７】
［磁性トナーの製造方法の一例］  磁性トナーは、上記の各成分を、ヘンシェルミキサー等のかく拌混合機を使用して混合し、次いで押出機等の混練機を用いて混練したのち、冷却し、さらに粉砕すると共に、必要に応じて分級することで製造される。また上記の各成分を湿式混合してもよい。かくして製造される本発明の磁性トナーは、体積基準の中心粒径が５〜１０μｍであるのが好ましい。
【００６８】
また、製造された磁性トナーは、流動性や保存安定性、潜像保持体の表面からのクリーニング除去しやすさを示すクリーニング性等を向上させるため、その表面を、必要に応じて、例えばコロイダルシリカ、疎水性シリカ、アルミナ、酸化チタン等の微粒子（外添剤、通常は、平均粒径が１．０μｍ以下）によって表面処理してもよい。表面処理は、磁性トナーと外添剤とを乾式混合するのが好ましく、特に外添剤がトナー粒子の表面に埋め込まれるのを防止するために、ヘンシェルミキサーやナウターミキサー等を使用して混合するのが好ましい。外添剤の添加量は、トナー粒子に対して０．２〜１０．０質量％であるのが好ましい。また外添剤は、必要に応じて、アミノシラン、シリコーンオイル、シラン系カップリング剤（ヘキサメチルジシラザン等）、チタン系カップリング剤等によって表面処理しても良い。
【００６９】
磁性トナーは、特に、磁性１成分ジャンピング現像方法により、静電潜像を保持する潜像保持体と、固定磁石を内蔵して回転し、その表面に、磁性トナーの薄層が形成される現像剤担持体とを、薄層と潜像保持体とが接触しないように間隙を保持して対峙させた状態で、薄層から、磁性トナーを潜像保持体の表面に飛翔させて、静電潜像をトナー像に顕像化した後、形成したトナー像を紙等の被印刷物の表面に転写し、定着して画像形成する画像形成方法に使用するのが好ましい。
【００７０】
以下、実施例、比較例について説明する。
【００７１】
［実施例１の磁性トナー］  透過型電子顕微鏡によって撮影した写真（倍率１万倍）を４倍に拡大して、写真に写された３００個の磁性粒子についてマーチン径（円相当径）を測定し、その平均値を求めて、磁性粒子の平均粒子径とした。
【００７２】
バインダ樹脂の合成のため、温度計、かく拌機、窒素導入管、および還流管を接続した反応容器中にキシレン３００質量部を入れ、窒素導入管から継続的に窒素を導入しながら、反応容器を加熱して液温を１７０℃に維持しつつ、スチレン８４５質量部、アクリル酸ｎ−ブチル１５５質量部、およびジ−ｔｅｒｔ−ブチルペルオキシド８．５質量部をキシレン１２５質量部に溶解した溶液を、上記反応容器中に３時間かけて滴下し、滴下終了後、１７０℃でさらに１時間かく拌を続けたのち、溶剤を除去して、バインダ樹脂としてのスチレン−アクリル酸ｎ−ブチル共重合体を製造した。
【００７３】
磁性トナーの製造のため、磁性粒子としては、Ｆｅに対して１．１原子％のＺｎを含むマグネタイトからなり、粒子形状が、図８に示すように、８個の三角形で囲まれた凸多面体である八面体を基本とし、八面体の各頂点および稜線が曲面状であると共に、その投影像の外周部に直線とみなせる部分を有する、平均粒子径が０．２４μｍである磁性粒子を用いた。
【００７４】
合成したバインダ樹脂４９質量部と、上記の磁性粒子４５質量部と、離型剤としてのフィッシャー・トロプシュワックス〔サゾール社製のサゾールワックスＨ１〕３質量部と、正電荷制御剤としての４級アンモニウム塩〔オリエント化学(株)製のボントロンＰ−５１〕３質量部とを、ヘンシェルミキサーを用いて混合し、２軸押出機を用いて混練し、冷却した後、ハンマーミルを用いて粗粉砕した。次いで、機械式粉砕機を用いて微粉砕した後、気流式分級機を用いて分級して、体積基準の中心粒径が８．０μｍである磁性トナーを製造した。
【００７５】
［比較例１の磁性トナー］  磁性粒子として、実施例１で使用したのと同じ組成のマグネタイトからなり、粒子形状が、８個の三角形で囲まれた凸多面体である八面体状で、かつその頂点および稜線が曲面状とされていない、平均粒子径が０．２４μｍである磁性粒子を同量、用いたこと以外は実施例１と同様にして、体積基準の中心粒径が８．０μｍである磁性トナーを製造した。
【００７６】
［比較例２の磁性トナー］  磁性粒子として、実施例１で使用したのと同じ組成のマグネタイトからなり、粒子形状が、８個の三角形で囲まれた凸多面体である八面体を基本とし、八面体の各頂点および稜線が曲面状であると共に、その投影像の外周部に直線とみなせる部分を有しない、平均粒子径が０．２０μｍである磁性粒子を同量、用いたこと以外は実施例１と同様にして、体積基準の中心粒径が８．０μｍである磁性トナーを製造した。
【００７７】
［比較例３の磁性トナー］  磁性粒子として、実施例１で使用したのと同じ組成のマグネタイトからなり、粒子形状が、８個の三角形で囲まれた凸多面体である八面体状で、かつその頂点および稜線が、特許文献１の図６(b)に見るように、八面体を構成する各面よりも小さな平面によって面取りされた、平均粒子径が０．２２μｍである磁性粒子を同量、用いたこと以外は実施例１と同様にして、体積基準の中心粒径が８．０μｍである磁性トナーを製造した。
【００７８】
［比較例４の磁性トナー］  磁性粒子として、実施例１で使用したのと同じ組成のマグネタイトからなり、粒子形状が球状で、かつその平均粒子径が０．２４μｍである磁性粒子を同量、用いたこと以外は実施例１と同様にして、体積基準の中心粒径が８．０μｍである磁性トナーを製造した。
【００７９】
上記各実施例、比較例の磁性トナー１００質量部に、シリカ〔日本アエロジル工業(株)製のＲＡ−２００Ｈ〕１．０質量部と、酸化チタン〔チタン工業(株)製のＥＣ−１００〕２．０質量部とを加え、ヘンシェルミキサーを用いて混合した後、潜像保持体として有機感光体を搭載した、磁性１成分ジャンピング現像方式の、レーザープリンタ、静電式複写機、および普通紙ファクシミリ装置の機能を兼ね備えた複合機〔京セラミタ（株）製のＫＭ−１６５０、感光体の線速：１００ｍｍ／ｓ、現像剤担持体の線速：１６０ｍｍ／ｓ〕の転写装置を本発明転写装置（半径４ｍｍの導電性軸心の周囲にエピクロルヒドリンゴムの弾性体層を形成した半径１０ｍｍの転写ローラを使用し、感光体の線速と同じ線速にて回転させた。また給電ローラとしては半径４ｍｍのＳＵＳ４１６を使用し、図１の配置にて転写ローラにニップさせた。このときにニップ位置から転写ローラと感光体ドラムとのニップ位置までの直線距離は転写ローラの直径に相当している。そして転写バイアスとして給電ローラより  ２ｋ  Ｖ印加した。）に改造し、下記の各特性を評価した。なお、現像剤担持体としては、径が２０φ、表面の十点平均粗さＲｚが４．０μｍである、ＳＵＳ３０５製のものを用いた。
【００８０】
（１）  上記改造した複合機を用いて、ＩＳＯ４％原稿を１０万枚、連続画像形成した後、給電ローラ表面状態を目視評価にて行い、フィルミング、キズを下記の基準で評価した。
フィルミング：
○：ファイルミングは全く見られなかった。
△：ファイルミングが僅かに見られた。
×：強いファイルミングが見られた。
キズ：
○：キズは全く見られなかった。
△：キズが僅かに見られた。
×：強いキズが見られた。
【００８１】
（２）  上記（１）で行ったＩＳＯ４％原稿を１０万枚、連続画像形成した後、黒ベタ画像パターンを出力し、転写ムラ、ヌケの確認を行い、下記の基準で評価した。
転写ムラ：
○：転写ムラは全く見られなかった。
△：転写ムラが僅かに見られた。
×：強い転写ムラが見られた。
転写ヌケ：
○：転写ヌケは全く見られなかった。
△：転写ヌケが僅かに見られた。
×：強い転写ヌケが見られた。
【００８２】
以上の結果を表１に示す。なお、表中の磁性粒子の粒子形状の欄の符号は下記の通りである。
八−丸：八面体状で、かつ頂点および稜線が曲面状とされていると共に、その投影像の外周部に直線とみなせる部分を有するもの。
八−角：八面体状で、かつ頂点および稜線が曲面状とされていないもの。通常の八面体。
八−丸大：八面体状で、かつ頂点および稜線が曲面状とされていると共に、曲面の曲率半径が大きすぎて、その投影像の外周部に直線とみなせる部分を有しないもの。
八−面：八面体状で、かつ頂点および稜線が小さな平面で面取りされたもの。
球：球状のもの。
【表１】
2007256860.tif 000003
【００８３】
表１に示すとおり、丸八磁性体を採用したものだけが、フィルミング、傷、転写ムラ、転写ヌケの全ての評価項目で良好な結果を示した。
【００８４】
［磁性トナーの実施例２〜５、及び比較例５、６］  磁性粒子として、実施例１で使用したのと同じ組成のマグネタイトからなり、粒子形状が、８個の三角形で囲まれた凸多面体である八面体状で、かつその頂点および稜線が曲面状であると共に、その投影像の外周部に直線とみなせる部分を有する、平均粒子径が０．００５μｍ（比較例５）、０．０１９μｍ（実施例２）、０．０８８μｍ（実施例３）、０．２９μｍ（実施例４）、０．３８μｍ（実施例５）、および０．６７μｍ（比較例６）である磁性粒子を同量、用いたこと以外は実施例１と同様にして、体積基準の中心粒径が８．０μｍである磁性トナーを製造した。
【００８５】
上記各実施例、比較例の磁性トナー１００質量部に、シリカ〔日本アエロジル工業(株)製のＲＡ−２００Ｈ〕１．０質量部と、酸化チタン〔チタン工業(株)製のＥＣ−１００〕２．０質量部とを加え、ヘンシェルミキサーを用いて混合した後、前述した実施例で使用した京セラミタ(株)製のＫＭ−１６５０改造機を使用して実験を行った。
【００８６】
結果を、実施例１の結果と併せて表２に示す。
【表２】
2007256860.tif 000004
【００８７】
表２に示すとおり、粒子径０．０１９〜０．３８μｍの丸八磁性体を採用したトナーが全ての評価項目で良好な結果を示した。
【産業上の利用可能性】
【００８８】
本発明は、イオン伝導体で被覆した転写ローラを使用する転写装置及びこれを使用する画像形成装置に利用可能である。
【図面の簡単な説明】
【００８９】
【図１】本発明の転写装置の概念図である。
【図２】本発明の転写装置で用いる転写ローラでイオンの偏り（分極）が起こらない理由を説明するための図である。
【図３】本発明の転写装置で転写バイアス印加手段を配置する位置を説明するための図である。
【図４】画像形成装置の概念図である。
【図５】磁性トナー中の磁性粒子の概念図である。
【図６】磁性トナー中の磁性粒子のＴＥＭ写真である。
【符号の説明】
【００９０】
１          感光体（像担持体）ドラム
２          転写ローラ
３          給電ローラ（転写電流付与手段）
４          転写バイアス電源
５          現像手段
６１、６２  定着手段
７          クリーニング手段
８          除電手段
２１        導電性軸芯
２２、２３  転写電流の流れ方向を示す矢印
２６        帯電ローラ
２７        クリーニングローラ
【図１】
2007256860.tif 000005
【図２】
2007256860.tif 000006
【図３】
2007256860.tif 000007
【図４】
2007256860.tif 000008
【図５】
2007256860.tif 000009
【図６】
2007256860.tif 000010